"少なくともアイオノマー樹脂から形成された発泡体からなる油吸収材であり、前記アイオノマー樹脂が、A炭素数2~20のα-オレフィンに由来する構成単位を有し、且つ官能基aを有するオレフィン重合体100質量部と、B金属成分を含む官能基bを2つ以上有する金属塩ただし、炭酸塩を除く0.01~100質量部とから形成されたアイオノマー樹脂X1である、油吸収材。前記官能基aが、酸化合物に由来する構成単位および酸無水物に由来する構成単位から選ばれる少なくとも1種である、請求項1に記載の油吸収材。前記官能基bが、有機酸が有する酸官能基を金属成分により中和してなる基および無機酸が有する酸官能基を金属成分により中和してなる基から選ばれる少なくとも1種である、請求項1または2に記載の油吸収材。前記オレフィン重合体Aが、炭素数2~20のα-オレフィンに由来する構成単位を有するオレフィン重合体A-1のグラフト変性体である、請求項1~3のいずれか一項に記載の油吸収材。前記オレフィン重合体A-1が、プロピレンに由来する構成単位の含有量が51モル以上であるプロピレン重合体である、請求項4に記載の油吸収材。前記オレフィン重合体A-1が、4-メチルペンテン-1に由来する構成単位の含有量が51モル以上である4-メチルペンテン-1重合体である、請求項4に記載の油吸収材。前記オレフィン重合体A-1が、ブテン-1に由来する構成単位の含有量が51モル以上であるブテン-1重合体である、請求項4に記載の油吸収材。前記オレフィン重合体Aにおいて、前記官能基aが、前記オレフィン重合体A-1100質量部に対して、0.01~50質量部の量で導入されてなる、請求項4~7のいずれか一項に記載の油吸収材。前記発泡体が、前記アイオノマー樹脂X1と、前記オレフィン重合体Aとは異なるオレフィン重合体Cとから形成された樹脂組成物X2の発泡体である、請求項1~8のいずれか一項に記載の油吸収材。前記アイオノマー樹脂X1と前記オレフィン重合体Cとの質量比率が、X1:C=1:99~99:1である、請求項9に記載の油吸収材。前記オレフィン重合体Cが、炭素数2~20のα-オレフィンに由来する構成単位を有するオレフィン重合体である、請求項9または10に記載の油吸収材。前記発泡体が、下記要件1~4を満たす、請求項1~11のいずれか一項に記載の油吸収材:1ASTMD792のA法水中置換法に準拠して測定される密度が、0.0090~0.20gcm3であること。2ASTMD2856のC法に準拠して測定される独立気泡率が、0以上60未満であること。3セルの平均直径が10μm以上1000μm以下であること。4セルとセルとの間の壁面を貫通する孔の平均直径が、前記セルの平均直径の0.1~90であること。本発明の課題は、従来のポリプロピレン不織布や無機繊維材料、ポリウレタンフォームの欠点が解消された、リサイクル性、軽量性および油吸収性能に優れた油吸収材を提供することにある。本発明者らは上記課題を解決すべく鋭意検討を行った。その結果、下記構成を有する発泡体からなる油吸収材が上記課題を解決できることを見出し、本発明を完成するに至った。すなわち、本発明およびその好適態様は、以下の[1]~[12]に関する。[1]少なくともアイオノマー樹脂から形成された発泡体からなる油吸収材であり、前記アイオノマー樹脂が、A炭素数2~20のα-オレフィンに由来する構成単位を有し、且つ官能基aを有するオレフィン重合体100質量部と、B金属成分を含む官能基bを2つ以上有する金属塩ただし、炭酸塩を除く0.01~100質量部とから形成されたアイオノマー樹脂X1である、油吸収材。[2]前記官能基aが、酸化合物に由来する構成単位および酸無水物に由来する構成単位から選ばれる少なくとも1種である、前記[1]に記載の油吸収材。[3]前記官能基bが、有機酸が有する酸官能基を金属成分により中和してなる基および無機酸が有する酸官能基を金属成分により中和してなる基から選ばれる少なくとも1種である、前記[1]または[2]に記載の油吸収材。[4]前記オレフィン重合体Aが、炭素数2~20のα-オレフィンに由来する構成単位を有するオレフィン重合体A-1のグラフト変性体である、前記[1]~[3]のいずれか一項に記載の油吸収材。[5]前記オレフィン重合体A-1が、プロピレンに由来する構成単位の含有量が51モル以上であるプロピレン重合体である、前記[4]に記載の油吸収材。[6]前記オレフィン重合体A-1が、4-メチルペンテン-1に由来する構成単位の含有量が51モル以上である4-メチルペンテン-1重合体である、前記[4]に記載の油吸収材。[7]前記オレフィン重合体A-1が、ブテン-1に由来する構成単位の含有量が51モル以上であるブテン-1重合体である、前記[4]に記載の油吸収材。[8]前記オレフィン重合体Aにおいて、前記官能基aが、前記オレフィン重合体A-1100質量部に対して、0.01~50質量部の量で導入されてなる、前記[4]~[7]のいずれか一項に記載の油吸収材。[9]前記発泡体が、前記アイオノマー樹脂X1と、前記オレフィン重合体Aとは異なるオレフィン重合体Cとから形成された樹脂組成物X2の発泡体である、前記[1]~[8]のいずれか一項に記載の油吸収材。[10]前記アイオノマー樹脂X1と前記オレフィン重合体Cとの質量比率が、X1:C=1:99~99:1である、前記[9]に記載の油吸収材。[11]前記オレフィン重合体Cが、炭素数2~20のα-オレフィンに由来する構成単位を有するオレフィン重合体である、前記[9]または[10]に記載の油吸収材。[12]前記発泡体が、下記要件1~4を満たす、請求項1~11のいずれか一項に記載の油吸収材:1ASTMD792のA法水中置換法に準拠して測定される密度が、0.0090~0.20gcm3であること。2ASTMD2856のC法に準拠して測定される独立気泡率が、0以上60未満であること。3セルの平均直径が10μm以上1000μm以下であること。4セルとセルとの間の壁面を貫通する孔の平均直径が、前記セルの平均直径の0.1~90であること。本発明によれば、従来のポリプロピレン不織布や無機繊維材料、ポリウレタンフォームの欠点が解消された、リサイクル性、軽量性および油吸収性能に優れた油吸収材を提供することができる。以下、本発明の油吸収材について好適態様も含めて詳細に説明する。本発明の油吸収材は、少なくとも後述するアイオノマー樹脂X1から形成された発泡体からなる。ここで前記発泡体は、アイオノマー樹脂X1と後述するオレフィン重合体Cとを含有するアイオノマー樹脂組成物X2から形成された発泡体であることが好ましい。発泡体本発明で用いられる発泡体は、少なくともアイオノマー樹脂X1から形成される。ここで前記発泡体は、アイオノマー樹脂X1と後述するオレフィン重合体Cとを含有するアイオノマー樹脂組成物X2から形成された発泡体であることが好ましい。アイオノマー樹脂X1アイオノマー樹脂X1は、それぞれ後述する官能基含有オレフィン重合体Aと金属塩Bとから形成された樹脂である。アイオノマー樹脂X1の諸物性例:MFRの低下、伸張粘度の上昇、歪み硬化性の発現から、官能基含有オレフィン重合体Aの少なくとも一部は金属塩Bを介して架橋構造を形成していると推測されるなお、詳細については国際公開第2010/024286号パンフレット参照。《官能基含有オレフィン重合体A》官能基含有オレフィン重合体Aは、炭素数2~20、好ましくは3~20、より好ましくは3~10のα-オレフィンに由来する構成単位を有し、且つ官能基aを有する重合体である。官能基含有オレフィン重合体Aは、例えば、後述するオレフィン重合体A-1のグラフト変性体である。官能基含有オレフィン重合体Aのサイズ排除クロマトグラフィーSECにより測定されるポリスチレン換算の質量平均分子量Mwは、特に制限は無く、目的とする用途および要求特性によって、例えば1000~1000000程度の範囲で適宜設計できる。例えば、流動性を高めるためには低分子量域が好ましく、機械強度を高めるためには高分子量域が好ましい。官能基含有オレフィン重合体Aの結晶化度は、特に制限はないが、通常10~90であり、好ましくは12~80であり、より好ましくは15~75である。オレフィン重合体Aの結晶化度が前記範囲にあると、耐油性に優れた発泡体を得ることができる。官能基含有オレフィン重合体Aならびに後述するオレフィン重合体A-1およびオレフィン重合体Cの結晶化度は、XRDX線回折法により測定する。本発明において、オレフィン重合体をオレフィンの単独重合体および共重合体を総称する意味で用い、重合を単独重合および共重合を総称する意味で用いる。オレフィン重合体A-1オレフィン重合体A-1は、炭素数2~20、好ましくは3~20、より好ましくは3~10のα-オレフィンに由来する構成単位を有する重合体である。オレフィン重合体A-1は、前記α-オレフィンから選ばれる少なくとも1種を重合することによって得ることができる。オレフィン重合体A-1の原料として、前記α-オレフィンとともに他の化合物を用いてもよい。α-オレフィンとしては、例えば、エチレン、プロピレン、ブテン-1、ペンテン-1、2-メチルブテン-1、3-メチルブテン-1、ヘキセン-1、3-メチルペンテン-1、4-メチルペンテン-1、33-ジメチルペンテン-1、ヘプテン-1、メチルヘキセン-1、ジメチルペンテン-1、トリメチルブテン-1、エチルペンテン-1、オクテン-1、メチルペンテン-1、ジメチルヘキセン-1、トリメチルペンテン-1、エチルヘキセン-1、メチルエチルペンテン-1、ジエチルブテン-1、プロピルペンテン-1、デセン-1、メチルノネン-1、ジメチルオクテン-1、トリメチルヘプテン-1、エチルオクテン-1、メチルエチルヘプテン-1、ジエチルヘキセン-1、ドデセン-1、テトラデセン-1、ヘキサデセン-1、オクタデセン-1が挙げられる。オレフィン重合体A-1は、α-オレフィンに由来する構成単位を、通常50モル以上、好ましくは80モル以上、特に好ましくは90モル以上有する。α-オレフィンに由来する構成単位の含有量は100モルであってもよい。オレフィン重合体A-1は、耐熱性、機械的強度、耐湿性、耐薬品性などの観点から、結晶性ポリオレフィンであることが好ましい。オレフィン重合体A-1の結晶化度は、特に制限はないが、通常10~90であり、好ましくは12~80であり、より好ましくは15~75である。オレフィン重合体A-1の結晶化度が前記範囲にあると、耐油性に優れた発泡体を得ることができる。α-オレフィンの好ましい使用形態は、プロピレン単独、ブテン-1単独、4-メチルペンテン-1単独、プロピレンを主要成分とする混合α-オレフィン、ブテン-1を主要成分とする混合α-オレフィン、4-メチルペンテン-1を主要成分とする混合α-オレフィンである。本発明において、主要成分とは、全α-オレフィンに占める当該成分の濃度が30モル以上、好ましくは51モル以上であることを意味する。α-オレフィンとともに使用することのできる他の化合物としては、例えば、鎖状ポリエン化合物および環状ポリエン化合物などのポリエン化合物;環状モノエン化合物;が挙げられる。ポリエン化合物は、共役または非共役のオレフィン性二重結合を2個以上有する。鎖状ポリエン化合物としては、例えば、14-ヘキサジエン、15-ヘキサジエン、17-オクタジエン、19-デカジエン、246-オクタトリエン、137-オクタトリエン、159-デカトリエンが挙げられる。環状ポリエン化合物としては、例えば、13-シクロペンタジエン、13-シクロヘキサジエン、5-エチル-13-シクロヘキサジエン、13-シクロヘプタジエン、ジシクロペンタジエン、ジシクロヘキサジエン、5-エチリデン-2-ノルボルネン、5-メチレン-2-ノルボルネン、5-ビニル-2-ノルボルネン、5-イソプロピリデン-2-ノルボルネン、メチルヒドロインデン、23-ジイソプロピリデン-5-ノルボルネン、2-エチリデン-3-イソプロピリデン-5-ノルボルネン、2-プロペニル-25-ノルボルナジエンが挙げられる。環状モノエン化合物としては、例えば、シクロプロペン、シクロブテン、シクロペンテン、シクロヘキセン、3-メチルシクロヘキセン、シクロヘプテン、シクロオクテン、シクロデセン、シクロドデセン、シクロテトラデセン、シクロオクタデセン、シクロエイコセンなどのモノシクロアルケン;ノルボルネン、5-メチル-2-ノルボルネン、5-エチル-2-ノルボルネン、5-イソブチル-2-ノルボルネン、56-ジメチル-2-ノルボルネン、556-トリメチル-2-ノルボルネン、2-ボルネンなどのビシクロアルケン;233a7a-テトラヒドロ-47-メタノ-1H-インデン、3a567a-テトラヒドロ-47-メタノ-1H-インデンなどのトリシクロアルケン;1458-ジメタノ-12344a588a-オクタヒドロナフタレン;2-メチル-1458-ジメタノ-12344a588a-オクタヒドロナフタレン、2-エチル-1458-ジメタノ-12344a588a-オクタヒドロナフタレン、2-プロピル-1458-ジメタノ-12344a588a-オクタヒドロナフタレン、2-ヘキシル-1458-ジメタノ-12344a588a-オクタヒドロナフタレン、2-ステアリル-1458-ジメタノ-12344a588a-オクタヒドロナフタレン、23-ジメチル-1458-ジメタノ-12344a588a-オクタヒドロナフタレン、2-メチル-3-エチル-1458-ジメタノ-12344a588a-オクタヒドロナフタレン、2-クロロ-1458-ジメタノ-12344a588a-オクタヒドロナフタレン、2-ブロモ-1458-ジメタノ-12344a588a-オクタヒドロナフタレン、2-フルオロ-1458-ジメタノ-12344a588a-オクタヒドロナフタレンおよび23-ジクロロ-1458-ジメタノ-12344a588a-オクタヒドロナフタレンなどのテトラシクロアルケン;ヘキサシクロ[661136110130270914]ヘプタデセン-4、ペンタシクロ[8812914711118003801217]ヘンエイコセン-5、オクタシクロ[881291471111811316003801217]ドコセン-5などのポリシクロアルケン;が挙げられる。オレフィン重合体A-1としては、耐熱性および機械的強度などの観点から、プロピレン単独重合体およびプロピレン共重合体などのプロピレン重合体、ブテン-1単独重合体およびブテン-1共重合体などのブテン-1重合体、4-メチルペンテン-1単独重合体および4-メチルペンテン-1共重合体などの4-メチルペンテン-1重合体が好ましい。プロピレン重合体プロピレン単独重合体としては、アイソタクティック、アタクティックおよびシンジオタクティックなどのいずれのプロピレン単独重合体も使用することができる。プロピレン共重合体としては、プロピレンとプロピレン以外のα-オレフィンとのランダム共重合体およびブロック共重合体などのいずれのプロピレン共重合体も使用することができる。プロピレン共重合体は、プロピレンに由来する構成単位を通常51モル以上、好ましくは80モル以上、特に好ましくは90モル以上有し、プロピレン以外のα-オレフィンおよび/または他の化合物に由来する構成単位を残部量有する共重合体である。プロピレンを含むα-オレフィンに由来する構成単位の含有量が100モルであることも好ましい態様の1つである。プロピレン重合体としては、工業的にポリオレフィンを製造する方法で得られるプロピレン重合体、あるいは市場で広く入手できるプロピレン重合体も使用することができる。プロピレン重合体の示差走査熱量測定DSCにより測定される融点は、発泡体の剛性という観点から、好ましくは100~180°C、より好ましくは110~170°Cである。プロピレン重合体のメルトフローレートMFRは、ASTMD1238に準拠して、温度230°C、荷重2.16kgの測定条件で、好ましくは0.1~500g/10分、より好ましくは0.2~300g/10分、さらに好ましくは0.3~100g/10分である。MFRが前記上限値以下であれば、得られる重合体は溶融粘度が充分高く成形性に優れ、MFRが前記下限値以上であれば、得られる重合体は充分な機械強度を有する。プロピレン重合体の分子量としては極限粘度を目安とすることができ、135°Cのテトラリン溶液で測定される極限粘度以下ηともいう。は、通常0.1~10dl/gである。プロピレン重合体の製造において用いられる触媒としては、例えば、三塩化チタン触媒、助触媒成分アルキルアルミニウムなどと触媒成分マグネシウム化合物に三塩化チタンや四塩化チタンなどのチタン化合物を担持させて得られる触媒成分などとを含む触媒が挙げられる。さらに、ジシクロペンタジエニルジルコニウムジクロリドとアルミノキサンまたはホウ素化合物との組み合わせで代表されるようなシクロペンタジエニル化合物を配位子とする周期表第3族、第4族の金属錯体とアルミノキサン化合物とよりなる触媒、あるいはシクロペンタジエニル化合物を配位子とする周期表第3族、第4族の金属カチオン錯体を触媒として用いる均一系の触媒も挙げられる。重合方法としては、溶媒重合法、実質的に溶媒の存在しない塊状重合法、気相重合法などの従来公知の方法が挙げられる、重合条件としては、通常、反応温度は常温~200°Cであり、圧力は常圧~50kgf/cm2である。ブテン-1重合体ブテン-1単独重合体としては、アイソタクティックおよびアタクティックなどのいずれのブテン-1単独重合体も使用することができる。ブテン-1共重合体としては、ブテン-1とブテン-1以外のα-オレフィンとのランダム共重合体およびブロック共重合体などのいずれのブテン-1共重合体も使用することができる。ブテン-1共重合体は、ブテン-1に由来する構成単位を通常51モル以上、好ましくは80モル以上、より好ましくは85モル以上、特に好ましくは90モル以上有し、ブテン-1以外のα-オレフィンおよび/または他の化合物に由来する構成単位を残部量有する共重合体である。ブテン-1を含むα-オレフィンに由来する構成単位の含有量が100モルであることも好ましい態様の1つである。ブテン-1以外のα-オレフィンとしては、上記α-オレフィンの中でも、エチレン、プロピレン、ヘキセン-1、オクテン-1、デセン-1、テトラデセン-1、オクタデセン-1が好ましい。ブテン-1重合体の示差走査熱量測定DSCにより測定される融点は、発泡体の剛性という観点から、好ましくは50~150°C、より好ましくは60~140°Cである。ブテン-1重合体のメルトフローレートMFRは、ASTMD1238に準拠して、温度190°C、荷重2.16kgの測定条件で、好ましくは0.5~200g/10分、より好ましくは5~100g/10分である。MFRが前記上限値以下であれば、得られる重合体は溶融粘度が充分高く成形性に優れ、MFRが前記下限値以上であれば、得られる重合体は充分な機械強度を有する。4-メチルペンテン-1重合体は、従来公知の方法で製造することができ、例えばチーグラー触媒の存在下にブテン-1と必要に応じて上記α-オレフィンとを重合することによって得ることができる。4-メチルペンテン-1重合体4-メチルペンテン-1単独重合体としては、アイソタクティック、アタクティックおよびシンジオタクティックなどのいずれのメチルペンテン単独重合体も使用することができる。4-メチルペンテン-1共重合体としては、4-メチルペンテン-1と4-メチルペンテン-1以外のα-オレフィンとのランダム共重合体およびブロック共重合体などのいずれのメチルペンテン共重合体も使用することができる。4-メチルペンテン-1共重合体は、4-メチルペンテン-1に由来する構成単位を通常51モル以上、好ましくは80モル以上、より好ましくは85モル以上、特に好ましくは90モル以上有し、4-メチルペンテン-1以外のα-オレフィンおよび/または他の化合物に由来する構成単位を残部量有する共重合体である。4-メチル-1-ペンテンを含むα-オレフィンに由来する構成単位の含有量が100モルであることも好ましい態様の1つである。4-メチルペンテン-1以外のα-オレフィンとしては、上記α-オレフィンの中でも、エチレン、プロピレン、ブテン-1、ヘキセン-1、オクテン-1、デセン-1、テトラデセン-1、オクタデセン-1が好ましく、4-メチルペンテン-1との共重合性が良く、良好な靭性を有する共重合体が得られることから、デセン-1、テトラデセン-1、オクタデセン-1が特に好ましい。4-メチルペンテン-1重合体の示差走査熱量測定DSCにより測定される融点は、発泡体の剛性という観点から、好ましくは220~240°C、より好ましくは225~240°Cである。4-メチルペンテン-1重合体のメルトフローレートMFRは、ASTMD1238に準拠して、温度260°C、荷重5.0kgの測定条件で、好ましくは0.5~200g/10分、より好ましくは5~100g/10分である。MFRが前記上限値以下であれば、得られる重合体は溶融粘度が充分高く成形性に優れ、MFRが前記下限値以上であれば、得られる重合体は充分な機械強度を有する。4-メチルペンテン-1重合体は、従来公知の方法で製造することができ、例えば特開昭59-206418号公報に記載されているように、触媒の存在下に4-メチルペンテン-1と必要に応じて上記α-オレフィンとを重合することによって得ることができる。官能基aオレフィン重合体Aが有する官能基aとしては、例えば、酸化合物に由来する構成単位以下酸基ともいう。例:カルボン酸基、スルホン酸基、酸化合物の誘導体に由来する構成単位以下酸誘導体基ともいう。例:カルボン酸無水物基、スルホン酸無水物基などの酸無水物基、ハロゲン基、水酸基、チオール基、スルフィド基、ジスルフィド基、アルデヒド基、アミノ基、イミノ基、エポキシ基、ニトリル基、ニトロ基、イソシアネート基、チオイソシアネート基、アゾ基、ジアゾ基が挙げられる。オレフィン重合体Aは、2種以上の官能基aを有していてもよい。本発明において、酸化合物に由来する構成単位とは、例えばマレイン酸であれば下記式1で表される基を指し、酸化合物の誘導体に由来する構成単位とは、例えば無水マレイン酸であれば下記式2で表される基を指す。これらの中でも、酸化合物に由来する構成単位および酸無水物に由来する構成単位が好ましく、カルボン酸化合物に由来する構成単位およびカルボン酸無水物に由来する構成単位がより好ましく、不飽和カルボン酸化合物に由来する構成単位および不飽和カルボン酸無水物に由来する構成単位がより好ましく、マレイン酸、ナジック酸登録商標、これらの酸無水物に由来する構成単位が特に好ましい。また、スルホン酸化合物に由来する構成単位およびスルホン酸無水物に由来する構成単位も好ましい。上記カルボン酸化合物としては、例えば、マレイン酸、フマル酸、テトラヒドロフタル酸、イタコン酸、シトラコン酸、クロトン酸、イソクロトン酸、ナジック酸登録商標、ソルビン酸、アクリル酸、メタクリル酸などの不飽和カルボン酸が挙げられる。上記カルボン酸化合物の誘導体としては、例えば、上記不飽和カルボン酸の酸無水物、イミド、アミド、エステルが挙げられる。前記誘導体として、具体的には、無水マレイン酸、無水シトラコン酸、マレイミド、マレイン酸モノメチル、グリシジルマレートが挙げられる。オレフィン重合体Aにおいて官能基aは、例えば当該官能基aが酸化合物に由来する構成単位および/または酸化合物の誘導体に由来する構成単位である場合、当該オレフィン重合体A-1すなわち当該オレフィンA-1由来の重合体鎖100質量部に対して、通常0.01~50質量部、好ましくは0.05~40質量部、より好ましくは0.1~30質量部の量で導入されてなる。官能基aの含有量が前記下限値以上であれば、アイオノマー樹脂の歪み硬化性が良好となる傾向があり、官能基aの含有量を前記上限値以下であれば、例えばグラフト反応と共に、熱あるいはラジカル開始剤以下ラジカル発生剤ともいう。の作用により、オレフィン重合体の主鎖骨格の分解反応が比較的起こりにくく、オレフィン重合体Aの分子量が極端に小さくなるなどすることが少なく、結果として機械的特性の低下や着色などが起こりにくい。官能基aが酸化合物に由来する構成単位または酸化合物の誘導体に由来する構成単位ではない場合、官能基aはオレフィン重合体A100質量のうち、通常0.1~30質量を占める。官能基aをオレフィン重合体A-1に導入する方法としては、例えば、方法1オレフィン重合体A-1をグラフト変性する方法;方法2オレフィン重合体A-1中に鎖状ポリエン化合物あるいは環状ポリエン化合物に由来する構成単位が含まれる場合、前記ポリエン化合物に由来する炭素-炭素二重結合を適切な処理剤と反応させる方法;方法3前記方法1のグラフト変性を行った後に、得られたグラフト変性体を適切な処理剤とさらに反応させて、得られたグラフト変性体中の官能基を官能基aに変換する方法;が挙げられる。以下、オレフィン重合体A-1に、官能基aとして酸化合物に由来する構成単位および/または酸化合物の誘導体に由来する構成単位を導入する場合を例にとって、各方法について詳説する。方法1方法1としては、例えば、オレフィン重合体A-1に酸化合物および/または酸化合物の誘導体以下グラフトモノマーともいう。をグラフトする方法が挙げられ、従来公知の方法を制限無く用いることができる。例えば、オレフィン重合体A-1100質量部に対して、グラフトモノマーを通常0.01~50質量部、好ましくは0.05~40質量部、より好ましくは0.1~30質量部用いてグラフト変性を行えばよい。例えば、オレフィン重合体A-1としてプロピレン重合体を用いる場合、プロピレン重合体を溶融させ、グラフトモノマーを添加してグラフト共重合させる溶融変性法、プロピレン重合体を溶媒に溶解させ、グラフトモノマーを添加してグラフト共重合させる溶液変性法が挙げられる。グラフト反応は、オレフィン重合体A-1にグラフトモノマーを効率よくグラフトさせる観点から、ラジカル開始剤の存在下に行うことが好ましく、この場合、グラフト反応は通常60~350°Cの温度で行われる。ラジカル開始剤の使用割合は、オレフィン重合体A-1100質量部に対して、通常0.001~2質量部である。ラジカル開始剤としては、ジクミルパーオキサイド、ジ-tert-ブチルパーオキサイド、2,5-ジメチル-2,5-ジtert-ブチルパーオキシヘキシン-3、2,5-ジメチル-2,5-ジtert-ブチルパーオキシヘキサン、1,4-ビスtert-ブチルパーオキシイソプロピルベンゼン、t-ブチルパーオキシベンゾエートなどの有機パーオキサイドが好ましい。ラジカル開始剤は1種単独で用いてもよく、2種以上を併用してもよい。方法2方法2としては、例えば、特開2006-137873号公報に記載の方法が挙げられる。オレフィン重合体A-1に無水マレイン酸基を導入する場合、例えば、酸性条件下、オレフィン重合体A-1と無水マレイン酸とを反応させる。オレフィン重合体A-1にスルホン酸基を導入する場合、例えば、オレフィン重合体A-1と硫酸-無水酢酸、発煙硫酸などの反応剤を反応させる。方法3方法3としては、例えば、前記方法1のグラフト変性処理を行った後、得られたグラフト変性体とアミノスルホン酸とを反応させることにより、官能基をスルホン酸基に変換する方法が挙げられる。アミノスルホン酸としては、例えば、p-アミノベンゼンスルホン酸、m-アミノベンゼンスルホン酸、o-アミノベンゼンスルホン酸、2-アミノエタンスルホン酸が挙げられる。アミノスルホン酸は1種単独で用いてもよく、2種以上を併用してもよい。《金属塩B》金属塩Bは、金属成分を含む官能基bを2つ以上有する。ここで金属成分を含む官能基bは、官能基aと相互作用例:反応しうる官能基例:反応性部位である。すなわち金属塩Bは、オレフィン重合体Aの官能基aと相互作用しうる金属成分を含む官能基bを2つ以上有する。例えばコハク酸二ナトリウムであれば、1つの-COONa基が1つの官能基である。ただし、金属塩Bからは炭酸塩は除外される。本発明において金属塩Bから炭酸塩が除外される理由は以下の考えに基づく。例えば炭酸カリウムを用いた場合、アイオノマー樹脂中にカリウムK:カチオン部は残存するが、炭酸部分CO32:アニオン部はCO2として揮発して残存しないと考えられる。これに対して、炭酸塩以外の無機酸の金属塩、例えばリン酸塩やホウ酸塩を用いた場合、アイオノマー樹脂中にリン酸部分やホウ酸部分アニオン部が残存するため、その結果、溶融張力等の向上という効果が発現すると考えられる。可逆的または不可逆的のいかんによらず、共有結合、イオン結合、配位結合、水素結合などの分子間相互作用により、金属塩Bを介してオレフィン重合体A同士が少なくとも一部で架橋構造を形成することにより、本発明の優れた物性例:低い独立気泡率、高い油吸収性能が発現していると推測される。金属塩Bにおける金属成分イオンとしては、例えば、リチウム、ナトリウム、カリウム、アルミニウム、ジルコニウム、マグネシウム、カルシウム、バリウム、セシウム、ストロンチューム、ルビジウム、チタン、亜鉛、銅、鉄、錫、鉛などの周期表第1~16族の金属が挙げられる。これらの中でも、ナトリウム、カリウム、マグネシウム、カルシウム、ジルコニウム、亜鉛、アルミニウムが好ましく、オレフィン重合体Aの分子鎖架橋を促進させる観点から、1価の金属成分イオンが好ましく、ナトリウム、カリウムがより好ましく、カリウムが特に好ましい。金属塩Bとしては、有機酸あるいは無機酸の金属塩が好ましい。すなわち金属塩Bが有する官能基bとしては、有機酸が有する酸官能基を金属成分により中和してなる基および無機酸が有する酸官能基を金属成分により中和してなる基から選ばれる少なくとも1種が好ましい。有機酸が有する酸官能基としては、例えば、カルボキシル基-COOH、スルホ基-SO3Hが挙げられ、前記酸官能基を金属成分により中和してなる基としては、例えば、-COOM、-SO3M式中、Mは金属成分を指す。が挙げられる。無機酸が有する酸官能基としては、リン酸H3PO4およびホウ酸BOH3が有する官能基POOH、BOHが挙げられ、前記酸官能基を金属成分により中和してなる基としては、例えば、リン酸塩およびホウ酸塩が有する基POOM、BOM;式中、Mは金属成分を指すが挙げられる。有機酸金属塩としては、コハク酸塩、アジピン酸塩、ブタンテトラカルボン酸塩などの脂肪族多価カルボン酸塩、フタル酸塩、イソフタル酸塩、テレフタル酸塩、ヘミメリト酸塩、トリメリト酸塩、トリメシン酸塩、メロファン酸塩、プレーニト酸塩、ピロメリト酸塩、メリト酸塩などの芳香族多価カルボン酸塩、クエン酸塩などのヒドロキシ多価カルボン酸塩、イミノ二酢酸塩、ニトリロ三酢酸塩、エチレンジアミン四酢酸塩、ジエチレントリアミン五酢酸塩などの窒素原子含有多価カルボン酸塩が挙げられ、コスト、入手容易性、作業性、製造時の成形安定性、得られるアイオノマー樹脂組成物の物性バランスの観点から、コハク酸塩、クエン酸塩、イミノ二酢酸塩、ニトリロ三酢酸塩、エチレンジアミン四酢酸塩、ジエチレントリアミン五酢酸塩が好ましい。有機酸金属塩の具体例としては、例えばカリウム塩であれば、コハク酸二カリウム、クエン酸三カリウム、イミノ二酢酸二カリウム、ニトリロ三酢酸三カリウム、エチレンジアミン四酢酸四カリウム、ジエチレントリアミン五酢酸五カリウムが挙げられる。有機酸金属塩は1種単独で用いてもよく、2種以上を併用してもよい。無機酸金属塩としては、加熱などを行っても分解が起こりにくく、アイオノマー樹脂中に残留しやすいため、リン酸塩、ホウ酸塩が好ましい。無機酸金属塩の具体例としては、リン酸三カリウム、四ホウ酸カリウムが挙げられる。ただし上述のように、無機酸金属塩からは炭酸塩は除かれる。無機酸金属塩は1種単独で用いてもよく、2種以上を併用してもよい。また酸官能基が1分子に3個以上ある場合、全ての酸官能基が金属成分により中和されていてもよく、1つ以上の酸官能基が金属成分で中和されていなくとも2つ以上の酸官能基が金属成分で中和されていればよい。好ましくは全ての酸官能基が金属成分で中和されてなる化合物である。アイオノマー樹脂X1の形成において、金属塩Bの使用割合は、オレフィン重合体A100質量部に対して、通常0.01~100質量部、好ましくは0.05~50質量部、特に好ましくは0.1~10質量部である。使用割合が前記下限値を下回る場合、架橋密度が低く、歪み硬化性が不充分なアイオノマー樹脂が得られやすい。使用割合が前記上限値を上回る場合、得られるアイオノマー樹脂は、架橋密度が高くなりすぎて溶融流動性が著しく悪化し、成形加工性が悪化する上、金属塩のアイオノマー樹脂中への分散性が著しく悪化し、最終的に得られる発泡体の外観不良などの問題に繋がる。《オレフィン重合体C》本発明で用いられる発泡体は、アイオノマー樹脂X1と、官能基含有オレフィン重合体Aとは異なるオレフィン重合体Cとから形成されたアイオノマー樹脂組成物X2の発泡体でもよい。オレフィン重合体Cは、官能基含有オレフィン重合体Aとは異なり、官能基aを有さないオレフィン重合体である。オレフィン重合体Cとしては、例えば、上述のオレフィン重合体A-1であって且つ官能基aを有さないものが好ましい。オレフィン重合体Cは、α-オレフィンに由来する構成単位を、通常50モル以上、好ましくは80モル以上、特に好ましくは100モル有する。α-オレフィンに由来する構成単位の含有量は100モルであってもよい。オレフィン重合体Cは、耐熱性、機械的強度、耐湿性、耐薬品性などの観点から、結晶性ポリオレフィンであることが好ましい。オレフィン重合体Cの結晶化度は、特に制限はないが、通常10~90であり、好ましくは12~80であり、より好ましくは15~75である。オレフィン重合体Cの結晶化度が前記範囲にあると、耐油性に優れた発泡体を得ることができる。オレフィン重合体Cの詳細はオレフィン重合体A-1と同じであり、好ましい範囲もオレフィン重合体A-1と同じである。特に耐熱性、機械的強度などの観点から、プロピレン単独重合体およびプロピレン共重合体などのプロピレン重合体、ブテン-1単独重合体およびブテン-1共重合体などのブテン-1重合体、4-メチルペンテン-1単独重合体および4-メチルペンテン-1共重合体などの4-メチルペンテン-1重合体が好ましい。アイオノマー樹脂X1とオレフィン重合体Cとの混合割合X1:Cは、質量比率で、通常1:99~99:1、好ましくは5:95~80:20、より好ましくは10:90~50:50、さらに好ましくは10:90~30:70である。オレフィン重合体Cの添加量は、混合後のアイオノマー樹脂組成物X2全体に対して、質量基準で、通常1~99、好ましくは20~95、より好ましくは50~90、さらに好ましくは70~90である。オレフィン重合体Cのサイズ排除クロマトグラフィにて測定されるポリスチレン換算の質量平均分子量Mwは、通常1000~5000000、好ましくは10000~3000000である。《その他の成分》アイオノマー樹脂X1またはアイオノマー樹脂組成物X2には、所望に応じて難燃剤、熱安定剤、酸化安定剤、耐候安定剤、帯電防止剤、滑剤、可塑剤などの各種添加剤を、本発明の効果を損なわない範囲で配合することができる。アイオノマー樹脂X1およびアイオノマー樹脂組成物X2の製造方法アイオノマー樹脂X1は、例えば、金属塩Bの存在下に官能基含有オレフィン重合体Aを溶融混練することによって得られる。溶融混練とは、せん断および加熱を同時に行う処理をいう。溶融混練は、例えば、熱可塑性樹脂を加工するために使用される一般的な溶融混練装置を用いて行うことができる。溶融混練装置は、バッチ式でも連続式でもよい。溶融混練装置の具体例としては、バンバリーミキサー、ニーダーなどのバッチ式溶融混練装置;同方向回転型連続式二軸押出機などの連続式溶融混練装置が挙げられる。オレフィン重合体Cの添加方法としては、例えば、1アイオノマー樹脂X1とオレフィン重合体Cとを溶融混練する方法、2金属塩Bの存在下に官能基含有オレフィン重合体Aとオレフィン重合体Cとを同時に溶融混練する方法アイオノマー樹脂X1の形成と、アイオノマー樹脂X1およびオレフィン重合体Cの溶融混練を同時に行う方法が挙げられる。いずれの方法でも、アイオノマー樹脂X1とオレフィン重合体Cとから形成されたアイオノマー樹脂組成物X2が得られる。これら2つの方法のうち、何れの方法を用いてもよい。アイオノマー樹脂の架橋密度を制御しやすいという観点からは、上述のように一旦アイオノマー樹脂X1のみを製造し、その後にアイオノマー樹脂X1とオレフィン重合体Cとを溶融混練する方法が好ましい。製造コストの観点からは、金属塩Bの存在下に官能基含有オレフィン重合体Aとオレフィン重合体Cとを同時に溶融混練する方法が好ましい。溶融混練は、官能基含有オレフィン重合体A、金属塩B、必要に応じてオレフィン重合体Cを含有する混合物に対して行うことが好ましく、具体的な方法としては、下記IおよびIIの方法が挙げられる。方法I:官能基含有オレフィン重合体A、金属塩Bおよび必要に応じてオレフィン重合体Cを含有する混合物に対して、二軸押出機を用いて連続的に溶融混練する方法。方法II:官能基含有オレフィン重合体A、金属塩Bおよび必要に応じてオレフィン重合体Cを含有する混合物に対して、バッチ式ニーダーを用いて溶融混練する方法。溶融混練の条件は、官能基含有オレフィン重合体Aの融点またはガラス転移温度、金属塩Bの種類、溶融混練装置の種類などによって異なるが、処理温度は通常80~350°C、好ましくは100~320°Cであり、処理時間は通常30秒間~30分間、好ましくは60秒間~10分間である。処理温度が低すぎると、官能基含有オレフィン重合体Aと金属塩Bとを充分に反応等させるのに必要な時間が長くなり、生産性の観点から問題となることがある。処理温度が高すぎると、官能基含有オレフィン重合体Aと金属塩Bとを均一に反応させることが困難となり、最終的に得られるアイオノマー樹脂X1中の架橋密度の粗密が著しくなり、特に機械的特性の低下に繋がることがある。金属塩Bは、例えば、水溶液のように液状の形態で、官能基含有オレフィン重合体Aおよび必要に応じてオレフィン重合体Cと混合することが好ましい。これは前記重合体Aが、酸無水物がグラフトされたオレフィン重合体の場合に特に有利である。なぜなら、前記水溶液中に含まれる水が酸無水物を二塩基酸へと加水分解するために使用されるからである。アイオノマー樹脂X1の平均分子量の指標である溶融流動性は以下のとおりである。即ち、オレフィン重合体A-1がプロピレン重合体の場合、230°C、2.16kg荷重下でのアイオノマー樹脂X1のMFR、オレフィン重合体A-1がブテン-1重合体の場合、190°C、2.16kg荷重下でのアイオノマー樹脂X1のMFR、オレフィン重合体A-1が4-メチルペンテン-1重合体の場合、260°C、5.0kg荷重下でのアイオノマー樹脂X1のMFRは、通常0.01~500g/10分、好ましくは0.1~200g/10分、さらに好ましくは0.1~50g/10分である。アイオノマー樹脂X1およびアイオノマー樹脂組成物X2は伸張粘度が改良されている。これらは、耐薬品性、耐熱性、機械的特性のバランス、成型加工性、寸法安定性、電気絶縁性、低誘電特性、軽量性などに優れているため、これらから得られる発泡体は各種用途に好ましく用いられる。発泡体の製造上記発泡体は、上述のアイオノマー樹脂X1またはアイオノマー樹脂組成物X2以下、これらを成形材料ともいう。を発泡することにより得ることができ、押出発泡が好ましい。上記発泡体の製造方法は、例えば、成形材料を押出機内で溶融混練する工程、および低圧領域に当該成形材料を押し出して発泡させる工程を有する。本発明では、バッチ式発泡法および連続式発泡法を用いることができるが、特に連続式発泡法を用いることが、本発明の油吸収材に好適な発泡体を得ることができるため好ましい。バッチ式発泡法および連続式発泡法については、例えば自動車部材への応用を中心とした樹脂発泡成形技術と適用事例技術情報協会、2009年10月30日発行に記載されている。製造装置製造装置としては、例えば、成形材料を溶融状態に加熱し、適度のせん断応力を付与しながら混練し、ダイから押出発泡することができる公知の押出発泡成形装置が挙げられる。前記製造装置を構成する押出機としては、単軸押出機または二軸押出機のいずれも使用することができる。このような押出発泡成形装置としては、例えば、特開2004-237729号に開示された、2台の押出機が接続されてなるタンデム型押出発泡成形装置が挙げられる。押出機内での溶融温度は、通常100~350°C、好ましくは120~300°Cである。発泡剤として超臨界状態の物理発泡剤を用いる場合、物理発泡剤の成形材料に対する溶解および拡散を大幅に高め、短時間で成形材料中に浸透させることを可能とするため、押出機内での溶融温度を物理発泡剤の臨界圧力以上および臨界温度以上に維持することが好ましい。発泡剤として超臨界状態の物理発泡剤を用いる場合、押出機中で物理発泡剤を昇温および昇圧して超臨界状態とするか、あるいは押出機への供給以前に物理発泡剤を昇温および昇圧して超臨界状態とした後に押出機へ供給することが好ましい。ダイ出口での樹脂温度成形材料の温度は、発泡成形性の観点から、通常50~250°C、好ましくは60~240°Cである。成形材料を前記温度範囲に冷却し、この後の発泡に適した粘度に調整する。例えばアイオノマー樹脂X1におけるオレフィン重合体A-1がプロピレン重合体であり、かつ造核剤を使用する場合、貫通孔の平均直径を調整するという観点から、ダイ出口での樹脂温度は例えば130~160°Cが好ましい。発泡体の形状は、油吸収材の形状に応じて適宜設定され、例えば、板状、円柱状、矩形状、凸状、凹状等の公知の形状が挙げられる。発泡体の形状は、ダイに形成されたダイ出口の形状で決まる。細条集束体発泡体の製造方法としては、複数のダイ出口から押し出された発泡体を集束して一つの発泡体とする、いわゆる細条集束体とする方法を好ましく採用することができる。例えば、複数の押出用ダイが集まって構成されるダイ集合体から多数の細条を押出発泡させ、あるいは複数個の押出孔が形成された押出用ダイから多数の細条を押出発泡させ、前記細条を長手方向に相互に融着させて前記細条が多数集束してなる押出発泡体細条集束体を得る方法が挙げられる。前記細条には、複数の発泡セルがランダムに存在している。細条集束体においては、押出発泡体の発泡倍率を高くすることができ、また、充分な厚みを有する押出発泡体を種々の形状で容易に成形することができる。細条集束体の製造方法の詳細は、例えば、特開昭53-1262号公報に記載されている。細条の形状は、押出用ダイの形状や押出用ダイに形成された押出孔の形状に左右される。押出用ダイおよび押出孔の形状は、円形、菱形、スリット状等の任意の形状とすることができる。押出用ダイおよび押出孔の形状サイズは全て同一形状同一サイズとしてもよいし、一つの押出用ダイ中に多種類の形状サイズの押出孔を形成するようにしてもよい。押出発泡体は、細条が形成されていない部分無細条部を有してもよい。無細条部を形成するには、複数の押出孔が形成された押出用ダイについて、部分的に押出孔を形成しない部分を設けるようにすれば、当該部分からは細条が押し出されず、空隙からなる無細条部が好適に形成されることになる。発泡手段成形材料の発泡手段としては、例えば、成形時に溶融状態の成形材料に物理発泡剤流体を注入する物理発泡、成形材料に化学発泡剤を混合させる化学発泡が挙げられる。物理発泡剤としては、不活性ガス、例えば、二酸化炭素炭酸ガス、窒素ガスが挙げられ、特に超臨界状態の炭酸ガスや窒素ガスが好ましい。物理発泡剤は、発泡倍率の調整という観点の観点から、成形材料および物理発泡剤の合計100質量に対して1~20質量注入することが好ましく、2~15質量注入することがより好ましい。例えばアイオノマー樹脂X1におけるオレフィン重合体A-1がプロピレン重合体であり、かつ造核剤を使用する場合、貫通孔の平均直径を調整するという観点から、物理発泡剤は、成形材料および物理発泡剤の合計100質量に対して例えば3.0~10.0質量注入することが好ましい。物理発泡剤は、例えば、押出機中の溶融状態の成形材料に対して注入することができ、タンデム型押出発泡成形装置の場合は上流側の押出機中の溶融状態の成形材料に対して注入すればよい。化学発泡剤としては、例えば、重炭酸ナトリウム、炭酸アンモニウム等の無機系化学発泡剤;アゾジカルボンアミド、アゾビスイソブチロニトリル、NN-ジニトロソペンタテトラミン等の有機系化学発泡剤が挙げられる。これらの中でも、無機系化学発泡剤が好ましい。無機系化学発泡剤の添加量は、成形材料100質量部に対して、通常0.1~40質量部、好ましくは0.5~30質量部である。有機系化学発泡剤の添加量は、成形材料100質量部に対して、通常0.1~40質量部、好ましくは0.5~30質量部である。物理発泡剤は1種単独で用いてもよく、2種以上を併用してもよい。化学発泡剤は1種単独で用いてもよく、2種以上を併用してもよい。また、物理発泡剤および化学発泡剤を併用してもよい。添加剤成形材料には、ポリプロピレンなどのポリオレフィンの添加剤として一般的に使用される造核剤例:ソルビトール系造核剤、カルボン酸エステル系造核剤、リン酸エステル系造核剤、β晶核剤を、発泡性などの諸物性を損なわない範囲で少量添加してもよい。これによって、ダイ出口から押し出された溶融状態の成形材料は、冷却過程においてセル壁の結晶固化が促進されながら、同時に発泡に伴う伸張変形も付与されることになる。その結果、ポリプロピレンを延伸加工して微多孔質シートを製造するときと同様に、セル壁面での貫通孔の平均直径が小さくなり、かつその数密度も多くなり、したがって油吸収性能がさらに良くなると期待される。これは、油を吸収できる発泡体内部のセル壁の総面積比表面積が増えることと、貫通孔の平均直径が小さいため毛細管現象を利用したセルとセルとの間の油の流通が容易となるために、より効率的に油を発泡体内部全体に浸透させることが可能となることが理由として挙げられる。成形材料100質量中の造核剤の添加量は、好ましくは0.001~0.1質量、より好ましくは0.01~0.1質量である。造核剤の添加量が前記範囲にあると、本発明の目的に適合する小さい貫通孔が得られる。本発明では、通常のポリオレフィンに比べて造核剤の添加量を減じることができる。これはアイオノマー樹脂が分岐ポリマーあるいは星形ポリマー様の分子構造をもつとも考えられ、それ自身が造核剤として作用しうるからであると推定される。発泡体の好ましい要件上記発泡体は、下記要件1~4を満たすことが好ましい。1ASTMD792のA法水中置換法に準拠して測定される密度が、0.0090~0.20gcm3であること。2ASTMD2856のC法に準拠して測定される独立気泡率が、0以上60未満であること。3セルの平均直径が10μm以上1000μm以下であること。4セルとセルとの間の壁面を貫通する孔の平均直径が、前記セルの平均直径の0.1~90であること本明細書では、前記孔を貫通孔ともいう。。以下、発泡体の好ましい各要件について説明する。要件1:密度上記発泡体のASTMD792のA法水中置換法に準拠して測定される密度は、好ましくは0.0090~0.20gcm3であり、より好ましくは0.0090~0.20gcm3であり、更に好ましくは0.010~0.20gcm3である。密度が前記上限値以下であると、油吸収性が良好であり、前記下限値以上であると、セル壁の厚みが薄すぎず、油による溶解や剛性低下が少ない。要件2:独立気泡率上記発泡体のASTMD2856のC法に準拠して測定される独立気泡率は、好ましくは0以上60未満であり、より好ましくは0~55であり、更に好ましくは0~50である。独立気泡率が前記範囲にあると、油吸収性に優れる。要件3:セルの平均直径上記発泡体のセルの平均直径平均セル径は、好ましくは10μm以上1000μm以下であり、好ましくは30~800μmであり、更に好ましくは50~600μmである。平均セル径が前記範囲にあると、油を吸収できる発泡体内部のセル壁の総面積比表面積が大きいため、効率的に油を発泡体内部全体に浸透させることが可能である。平均セル径が前記下限値以上であれば、発泡体の柔軟性が十分であり、発泡体を折り曲げたときに破折が生じることが少ない。平均セル径が前記上限値以下であれば、剛性などの機械強度の低下が少なく、発泡体単身を直立させたときに自立させることが容易となり、鋼板などの高剛性板との積層化が必ずしも必要ではなくなり、工程費材料費が抑えられる傾向にあり、また吸湿による物性低下が少ない。要件4:貫通孔の平均直径上記発泡体の貫通孔の平均直径は、セルの平均直径よりも小さく、セルの平均直径の通常0.1~99、好ましくは0.1~50、より好ましくは0.1~40である。貫通孔の平均直径は、例えば0.5μm以上であり、好ましくは0.5μm以上10μm以下である。貫通孔の平均直径が前記範囲にあると、毛細管現象を利用したセルとセルとの間の油の流通が容易となるために、効率的に油を発泡体内部全体に浸透させることが可能となる。貫通孔の平均直径が前記下限値以上であると、油吸収性が良好である。貫通孔の平均直径が前記上限値以下であると、油吸収性能が良好であり、剛性などの機械強度の低下が少なく、吸湿による物性低下が少ない。本発明において、例えば後述するオレフィン重合体A1分子あたりの官能基a含有量や、金属塩B1分子あたりの金属原子数を増やすことで、独立気泡率を低くし、平均セル径を小さくし、貫通孔の平均直径を小さくすることができる。また、発泡成形時のダイス部分での樹脂圧力の損失ΔPを小さくすれば平均セル径を大きくすることができる。具体的には、円形ダイスの場合、ダイス直径を大きくとり、ランド長を短くすることでΔPを小さくすることができる。また、ダイスから出た発泡樹脂の冷却速度を遅くすることでも、平均セル径を大きくすることができる。具体的には、ダイス出口部に温度調節が可能な槽などを設置し、ダイスから出た発泡樹脂をその中を通すことで平均セル径の制御が可能となる。油吸収材の用途本発明の油吸収材は、油吸収性能に優れるとともに、アイオノマー樹脂から形成されていることからリサイクル性および各種基材例:ポリエチレンテレフタレートからなる基材、エチレンビニルアルコール共重合体からなる基材等の樹脂製基材、アルミニウムシート等の金属製基材に対する接着性にも優れる。また、耐熱性、耐薬品性、軽量性、機械的特性のバランスに優れる。また、本発明の油吸収材は、発泡成形において有利となる、一軸伸張変形を与えたときに歪みと共に粘度が増大する歪み硬化性を従来技術に比べてより効率的にかつ顕著に発現させることが可能なアイオノマー樹脂を原材料として用いて得られるため、成形加工性の観点から有利である。本発明の油吸収材は、トルエン、シクロヘキサンなどの有機溶媒、シリコンオイル、石油ワックス、灯油、軽油、A重油、B重油、C重油、JIS3号油、皮脂、原油、ガソリン、鉱油、植物性油ひまし油、桐油、亜麻仁油、天ぷら油、サラダ油、白絞油、コーン油、ごま油、菜種油、ひまわり油、こめ油、糠油、椿油、パーム油、ヤシ油、綿実油、麻実油、オリーブオイル、ピーナッツオイル、アーモンドオイル、カカオバター、コーヒー豆油、チンク油、木蝋など、動物性油ラード、牛脂、骨脂、魚油、鶏油、鴨油、蟹油など、工業用油潤滑油、スピンドル油、ダイナモ油、シリンダー油、タービン油、油圧作動油、軸受け油、ギヤー油、摺動面潤滑油、冷凍機油、コンプレッサー油、熱媒体油、熱処理油、グリース、エンジンオイル、切削油、絶縁油など、美容用油髪油、鬢付け油、銀出し油、ポマードなどなどの吸収材として好適に用いることができる。また、本発明の油吸収材は、水などの水性液体の吸収剤としても好適に用いることができる。本発明の油吸収材は、上記液体の吸収が必要となる用途に好適に用いることができる。当該用途としては、例えば以下のようなものが挙げられる。海洋、湖沼、河川などの水面に流出した油の回収、事故などにより路上、U字溝、田畑などに漏れた油の回収、ガソリンスタンド、工場などで漏れた油の回収、下水道に流れ出た油の回収、グリーストラップでの廃油処理回収など、あらゆる箇所で漏れ出た油あるいは廃油などの回収に用いられる油吸収材。船舶の座礁や衝突、石油タンク、製油所などにおける事故、その他海上、河川、湖沼などに流出した油を附着吸収除去したり、各種廃水の流入やその他の原因で水上や水中に浮遊する油を附着吸収除去したりするために用いられる油吸収材。油圧機械の整備分解組立工場、自動車整備工場、機械整備工場、製油所、船舶内、船舶整備場、航空機整備場、交通事故処理現場、その他の油を扱う場所全般で使用される油吸収材。対象となる油としては、エンジンオイル、ガソリン、灯油、軽油、切削油、作動油、潤滑油、ジェット燃料、油性インク、ギアオイル、植物油、動物油、原油を含む液体油全般、その他炭化水素を含む化学品が挙げられる。海上流出油回収、浮上油回収、廃水中の油分回収、エマルションブレーカー、廃油処理、食用廃油処理、機械油廃油処理、化学ぞうきん、水処理フィルター、オイルミストフィルター、家庭用廃油処理用、工業用廃油処理用、漏油処理用、廃水処理用、ピット、港湾、湖沼や海上へ流出した浮上油処理材、皮脂を吸収するための化粧料、流出オイルや廃油吸収剤回収剤、香料、殺虫剤、殺菌剤等の油成分の徐放性基材、メークアップ化粧料、スキンケア化粧料、制汗剤化粧料、紫外線防御化粧料、頭髪化粧料等の皮膚や毛髪に外用される化粧料の原料、台所回りの油吸収材、清掃油汚れ取り用シート。本発明を、実施例を用いてより具体的に説明する。本発明において、各物性は以下の方法で測定した。メルトフローレートMFR各種樹脂のメルトフローレートMFRは、ASTMD1238に準拠して、プロピレン重合体を使用した場合は温度230°C、荷重2.16kgの条件下で、ブテン-1重合体を使用した場合は温度190°C、荷重2.16kgの条件下で、4-メチルペンテン-1重合体を使用した場合は温度260°C、荷重5.0kgの条件下で、測定した。平均分子量Mw、Mn各種重合体の平均分子量Mw、Mnは、サイズ排除クロマトグラフィーSECにより測定し、以下に示す条件で行った。東ソー株製の標準ポリスチレンを用いて溶出体積および分子量の検量線を作成した。検量線を用いて検体のポリスチレン換算の質量平均分子量Mwおよび数平均分子量Mnを求めた。それらを場合によってはポリプロピレンに換算してMwおよびMnとした。SEC:Waters社製AllianceGPC2000型カラム:東ソー株製TSKgelGMH6HT2本サンプル量:500μlポリマー濃度0.15質量流量:1ml/分温度:140°C溶媒:o-ジクロルベンゼン発泡体の密度密度は、ASTMD792のA法水中置換法に準拠して測定した。発泡体の独立気泡率独立気泡率は、ASTMD2856のC法に準拠して測定した。発泡体のセルの平均直径平均セル径実施例、比較例および参考例で得られた発泡体を任意の断面で切断し、その断面から略7mm×7mm×1mmの切片をひとつ切り出した。この切片の表面に白金を蒸着したのち、走査型電子顕微鏡日本電子株製JSM-651OLVでその表面構造を観察した。30~500倍から選ばれる任意の拡大倍率で撮影された、相異なりかつ互いの視野が重ならない3箇所の表面写真3枚を用意した。各写真から任意のセルをそれぞれ10個ずつ選び出し、そのセルの最長軸および最短軸を測定し、その平均値をそのセルの直径とした。この作業を前記で選び出された合計30個のセルに対して行い、その平均値を発泡体の平均セル径とした。発泡体のセル壁面の貫通孔の平均直径平均径上記で用意した3枚の写真のそれぞれから任意にセルを3個ずつ選び出し、各セル壁面に存在する全ての貫通孔の直径を測定した。各貫通孔の直径は、上記と同様に、最長軸および最短軸の平均値とした。この作業を全ての貫通孔に対して行い、それらの平均値を、注目しているセルにおける貫通孔の平均直径とした。貫通孔の平均直径の評価作業を選び出された合計9個のセルに対して行い、それらの平均値を発泡体の貫通孔の平均径とした。水の吸水率、油の吸収率液体吸収性の評価方法略3.0cm×2.0cm×2.0cmの大きさの直方体状の試料片を用いた。この試料片を、23°Cにおいて、前記試料片が完全に液体中に含浸する状態に保持し、この状態で24時間静置した。24時間経過後に液体中から前記試料片を取り出し、試料片表面に付着した液体をさらしなどの布で除去したのち、その重量wgを測定した。液体に含浸する前の試験片の重量をw0gとすると、液体吸収性は下式によって算出される。液体吸収特性={w-w0w0}×100合成例1シンジオタクティックポリプロピレンs-PPの合成充分に窒素置換した内容量3.0m3の反応槽にn-ヘプタン1000Lを装入し、常温にてメチルアルミノキサンのトルエン溶液Al=1.53molLを610ml0.93mol滴下した。一方、充分に窒素置換した内容量5Lの枝付きフラスコにマグネチックスターラーを入れ、これにメチルアルミノキサンのトルエン溶液Al=1.53molLを610ml0.93mol、次いでジベンジルメチレンシクロペンタジエニル2,7-ジフェニル-3,6-ジtert-ブチルフルオレニルジルコニウムジクロリド1.30g1.86mmolのトルエン溶液を加え、20分間攪拌した。この溶液を反応槽に加え、その後水素3200NLを19Nm3hで10分間かけて供給した。その後プロピレンを65kghの量で供給しながら重合を開始した。水素の反応槽内の気相濃度53molを保ちながら、プロピレンを65kghの量で連続的に供給し、25°Cで4時間重合を行った後、少量のジエチレングリコールモノイソプロピルエーテルを添加し重合を停止した。得られたポリマーをヘプタン1.8m3で洗浄し、80°Cで15時間減圧乾燥を行った結果、ポリマー100kgが得られた。重合活性は14kg-PPmmol-ZrHrであり、得られたポリマーのηは1.96dlg、DSCで測定される融点はTm1=152.8°C、Tm2=159.3°Cであり、MFR=6.0g10分であり、rrrr=0.95であり、n-デカン可溶部量は測定下限0.5質量以下であった。このようにして得たシンジオタクティックポリプロピレンを以下ではs-PPと略記する。官能基含有オレフィン重合体A調製例1オレフィン重合体A-1としてホモポリプロピレンプライムポリマー製、商品名:J105G100質量部と、グラフトモノマーとして無水マレイン酸0.7質量部、およびラジカル開始剤としてt-ブチルパーオキシベンゾエート日本油脂社製、商品名:パーブチルZ0.2質量部をアセトン10質量部に溶解させて得られる溶液とをドライブレンドした。その後、二軸混練機株テクノベル製、商品名:KZW15を用いて、樹脂温度180°C、スクリュー回転数200rpm、吐出量25g/分の条件で溶融変性を行った。押出しの際、ラジカル開始剤、溶剤および未反応の無水マレイン酸は真空脱気した。押出された溶融状態のストランドを冷却後にペレット化して、グラフト量無水マレイン酸に由来する基の含有量が0.5質量であるマレイン酸変性プロピレン重合体を得た。調製例2~9調製例1において、オレフィン重合体A-1およびグラフトモノマーの種類および配合量、開始剤の配合量、ならびに溶融変性条件を表1に記載のとおりに変更したこと以外は調製例1と同様にして、官能基含有オレフィン重合体を得た。アイオノマー樹脂X1製造例115mmφ二軸押出機を用いて、シリンダー温度230°C、ダイス温度230°C、スクリュー回転数200rpmの条件で、官能基含有オレフィン重合体Aとして調製例1で調製したマレイン酸変性プロピレン重合体100質量部と金属塩Bとしてエチレンジアミン四酢酸四カリウム0.5質量部とを溶融混合し、ペレタイザーにてペレット化を行い、アイオノマー樹脂のペレットを得た。B成分は、任意の濃度の水溶液とした後、A成分とは独立の高圧注入ゾーンからシリンダーに供給した。[製造例2~9、比較製造例1~7]製造例1において、官能基含有オレフィン重合体Aおよび金属塩Bの種類および配合量を表2に記載のとおりに変更したこと以外は製造例1と同様にして、アイオノマー樹脂のペレットを得た。なお、上記製造例および比較製造例において、溶融混合は、官能基含有オレフィン重合体Aを構成するオレフィン重合体A-1の種類に応じて、以下の条件に従って行った。1h-PP:シリンダー温度230°C、ダイス温度230°C、スクリュー回転数200rpm2r-PP:シリンダー温度180°C、ダイス温度180°C、スクリュー回転数200rpm3s-PP:シリンダー温度200°C、ダイス温度200°C、スクリュー回転数200rpm4P4MP1:シリンダー温度260°C、ダイス温度260°C、スクリュー回転数200rpm5i-PB:シリンダー温度160°C、ダイス温度160°C、スクリュー回転数200rpmオレフィン重合体C実施例で用いたオレフィン重合体Cを表3に示す。[実施例1]:連続発泡15mmφ二軸押出機を用いて、シリンダー温度230°C、ダイス温度230°C、スクリュー回転数200rpmの条件で、オレフィン重合体Cとしてホモポリプロピレンプライムポリマー製、商品名:F113Gとアイオノマー樹脂X1として製造例1で製造したアイオノマー樹脂のペレットとを質量比がC/X1=90/10の割合で溶融混合し、ペレタイザーにてペレット化を行い、成形材料を得た。得られた成形材料を用いて、タンデム型押出発泡成形装置フロンティア社製、前記装置は、スクリュー径がφ50mmの単軸押出機およびスクリュー径がφ65mmの単軸押出機の2台の単軸押出機を備える。を用いて、またダイとして多数の円形押出孔円管ダイ。断面積は全て略同一である。が集合したものを用いて、下記方法製造条件1により、押出発泡された円柱状細条が多数集束されてなる板状押出発泡体細条集束体である発泡体を製造した。具体的には、φ50mm単軸押出機により成形材料を溶融させながら、CO2超臨界流体を注入して、当該流体を溶融状態の成形材料中に均一になるように充分溶解させた後、φ50mm単軸押出機に連結されたφ65mm単軸押出機から、φ65mm単軸押出機におけるダイ出口の樹脂温度が155°Cとなるようにして成形材料を押し出し、多数の細条を集束することによって板状押出発泡体細条集束体を製造した。[実施例2~13、比較例1~7]:連続発泡実施例1において、アイオノマー樹脂X1のペレットおよびオレフィン重合体Cの種類および配合量、ならびに製造条件を表4および表5に記載したとおりに変更したこと以外は実施例1と同様に行い、発泡体を製造した。ただし、実施例5では、アイオノマー樹脂X1をそのまま成形材料とした。CO2超臨界流体の質量基準は、樹脂成分とCO2との合計質量である。φ65mm単軸押出機のダイ出口における樹脂温度は、例えば、熱電対温度計により測定した値を採用すればよく、この樹脂温度が、発泡しながら押し出された溶融樹脂の温度と考えることができる。[参考例1]ポリプロピレン樹脂株プライムポリマー製、ホモポリプロピレン、グレードF113G、MFR=3.0g10分を真空プレス成形機関西ロール株製にて、真空下230°C、圧力10MPaで5分間加圧した。その後、常圧下20°C、圧力10MPaで5分間加圧することで、厚さ3mm、長さ80mm、幅80mmのプレスシートを得た。このプレスシートから40mm×10mm×3mmの直方体状サンプルを切り出して、これを液体吸収性の評価に用いた。[参考例2~4]参考例1において、ポリプロピレン樹脂にかえて、s-PP参考例2、P4MP1参考例3、i-PB参考例4表3の略号を使用を用い、かつ加圧条件を真空下230°C、圧力10MPaで5分間加圧した後、常圧下20°C、圧力10MPaで5分間加圧参考例2、真空下280°C、圧力10MPaで5分間加圧した後、常圧下20°C、圧力10MPaで5分間加圧参考例3、真空下180°C、圧力10MPaで5分間加圧した後、常圧下20°C、圧力10MPaで5分間加圧参考例4に変更したこと以外は参考例1と同様に行い、プレスシートおよびサンプルを得た。[参考例5,6]1軟質ポリウレタンフォームの製造ポリオールA:グリセリンにプロピレンオキサイドおよびエチレンオキサイドを付加重合して得た、ヒドロキシル基価54kgKOHgのポリエーテルポリオール。TEDA:トリエチレンジアミン。DMEA:N,N-ジメチルエタノールアミン。L-5740s:日本ユニカー社製シリコーン発泡剤。BLDMC:ベンジル,ラウリル,ジメチルアンモニウムクロリド。TDI-80:2,4-トリレンジイソシアナート80質量と2,6-トリレンジイソシアナート20質量との混合物。280質量部のポリオールA、14.0質量部の水、0.233質量部のTEDA、0.336質量部のDMEA、3.92質量部のL-5740S、0.112質量部のBLDMCを予め混合し、これに0.28質量部のスタナスオクトエートを加え、高速混合後直ちに1.00質量部のTDI-80を加え、さらに高速混合し、予め40°Cに調整した内寸400×400×70mmの金型へ注入し、ふたをして発泡させた。160°Cのオーブンで12分間加熱硬化させた後、フォームを金型から取り出し、試料とした。2硬質ポリウレタンフォームの製造高圧発泡機CANNONHC-40を用いて、芳香族アミン系ポリエーテルポリオールおよびフタル酸系ポリエステルポリオールの混合ポリオールに、整泡剤、3級アミン触媒、水およびシクロペンタンを配合してなるプレミックスと、タケネート4040MCポリメリックMDIと変性TDIとの混合物とを混合し、得られた混合物を、45°Cに加熱された厚さ45mm、50cm角のアルミ製モールドに注入し、全体密度43kg/m3の硬質ポリウレタンフォームのパネルを得た。発泡成形後、室温で24時間放置した後、パネルから厚み25mm、20cm角のコアフォームサンプルを切り出し、試料とした。以上の実施例、比較例および参考例の評価結果を表6に示す。※参考例におけるバルクは、プレスシートを意味する。※比較例および参考例における-は、参考例1~4では発泡体ではないのでセル径等が測定できないことを表し、比較例1~7および参考例6では独立気泡率の高い発泡体のため、貫通孔が観察されなかったことを表す。アイオノマー樹脂組成物の接着強度試験以下に、本発明の油吸収材の成形材料であるアイオノマー樹脂組成物と各種基材例:ポリエチレンテレフタレート、エチレンビニルアルコール共重合体、アルミニウムシートとの積層体の製造方法および接着性評価結果を示す。[試験例1]基材層の一つとして、実施例2で得られた成形材料アイオノマー樹脂組成物を真空プレス成形機関西ロール株製にて、真空下230°C、圧力10MPaで5分間加圧した。その後、常圧下20°C、圧力10MPaで3分間加圧することで、厚さ100μm、長さ80mm、幅15mmのプレスシートQ-1を得た。他の基材層として、ポリエチレンテレフタレート三井化学株製グレードJ135T、以下PETという。を温度80°Cで8時間乾燥した後、上記真空プレス成形機にて、真空下280°C、圧力10MPaで5分間加圧した。その後、常圧下20°C、圧力10MPaで3分間加圧することで、厚さ100μm、長さ80mm、幅15mmのプレスシートQ-2を得た。得られた2種のプレスシートをシートQ-1およびシートQ-2の順に重ね、240°Cに設定されたヒートシール試験機テスター産業株製、ヒートシールテスターTP-701-Bにて20秒間ヒートシールを行い、層Q-1と層Q-2とからなる積層構造体T-1-1を製造した。得られた積層構造体T-1-1について、層Q-1と層Q-2との界面接着強度を、引張試験機インストロンジャパン社製、INSTRON1123を用いて、剥離雰囲気温度23°C、剥離速度500mm/分、ピール幅15mmの条件でT型剥離して求めたところ、接着強度は27N15mmであり、剥離形態は凝集破壊であった。[試験例2]他の基材層として、エチレンビニルアルコール共重合体株クラレ製、商品名:エバール、グレードL101A、以下EVOHという。を温度80°Cで8時間乾燥した後、上記真空プレス成形機にて、真空下220°C、圧力10MPaで5分間加圧した。その後、常圧下20°C、圧力10MPaで3分間加圧することで、厚さ100μm、長さ80mm、幅15mmのプレスシートQ-3を得た。試験例1において、シートQ-2の代わりにシートQ-3を用いたこと以外は試験例1と同様にして積層構造体T-1-2を製造して、その接着強度を測定した。その結果、接着強度は8.8N15mmであり、剥離形態は凝集破壊であった。[試験例3]試験例1において、シートQ-2の代わりに厚さ100μm、長さ80mm、幅15mmのアルミニウムシートQ-4を用いたこと以外は試験例1と同様にして積層構造体T-1-3を製造して、接着強度を測定したところ、接着強度は48N15mmであり、剥離形態は凝集破壊であった。[試験例4]基材層の一つとして、ポリプロピレン樹脂株プライムポリマー製、ホモポリプロピレン、グレードF113G、MFR=3.0g10分を真空プレス成形機関西ロール株製にて、真空下230°C、圧力10MPaで5分間加圧した。その後、常圧下20°C、圧力10MPaで3分間加圧することで、厚さ100μm、長さ80mm、幅15mmのプレスシートQ-5を得た。試験例1~3において、シートQ-1の代わりにシートQ-5を用いたこと以外は試験例1~3と同様にして積層構造体を製造して、各種基材との接着強度試験を行った。その結果、PETとの接着強度は0.0N15mm、EVOHとの接着強度は0.0N15mm、Alとの接着強度は0.0N15mmであり、なおかついずれも剥離形態は界面剥離であり、接着性を示さなかった。以上の試験例1~4の結果から明らかなように、本発明の油吸収材の成形材料であるアイオノマー樹脂組成物は、各種基材例:ポリエチレンテレフタレート、エチレンビニルアルコール共重合体、アルミニウムシートとの接着性に優れている。したがって、本発明の油吸収材は、各種基材との接着性に優れていることがわかる。"